(57)【要約】【課題】エポキシ樹脂との接着性、冷熱性、低ガス性、低バリ性、流動性が均衡して優れているＰＰＳ樹脂組成物および複合成形体を得ることを課題とする。【解決手段】（Ａ）ポリフェニレンスルフィド樹脂１００重量部に対し、（Ｂ）アルコキシシラン化合物０．１〜５重量部、（Ｃ）エポキシ基、酸無水物基から選ばれる少なくとも１種の官能基を含有するオレフィン系重合体１〜５０重量部、（Ｄ）エポキシ樹脂０．５〜１５重量部、（Ｅ）ガラス繊維１０〜１００重量部を配合してなるポリフェニレンスルフィド樹脂組成物およびその複合成形体。【選択図】なし【特許請求の範囲】
【請求項１】
（Ａ）ポリフェニレンスルフィド樹脂１００重量部に対し、（Ｂ）アルコキシシラン化合物０．１〜５重量部、（Ｃ）エポキシ基、酸無水物基から選ばれる少なくとも１種の官能基を含有するオレフィン系重合体１〜５０重量部、（Ｄ）エポキシ樹脂０．５〜１５重量部、（Ｅ）ガラス繊維１０〜１００重量部を配合してなるポリフェニレンスルフィド樹脂組成物。
【請求項２】
（Ｃ）オレフィン系重合体がエポキシ基を含有するオレフィン系重合体である請求項１記載のポリフェニレンスルフィド樹脂組成物。
【請求項３】
（Ｂ）アルコキシシラン化合物がエポキシ基含有アルコキシシラン化合物である請求項１または２記載のポリフェニレンスルフィド樹脂組成物。
【請求項４】
さらに、（Ｆ）脂肪酸金属塩、脂肪酸エステル、脂肪酸アミド、エチレンジアミン・ステアリン酸・セバシン酸重縮合物から選ばれる少なくとも１種の添加剤を、（Ａ）ポリフェニレンスルフィド樹脂１００重量部に対して０．０５〜３重量部配合してなる請求項１〜３いずれか記載のポリフェニレンスルフィド樹脂組成物。
【請求項５】
（Ａ）ポリフェニレンスルフィド樹脂１００重量部に対し、（Ｇ）エポキシ基、酸無水物基のいずれの官能基も含有しないオレフィン系重合体１〜５０重量部をさらに配合してなる請求項１〜４いずれか記載のポリフェニレンスルフィド樹脂組成物。
【請求項６】
請求項１〜５いずれか記載のポリフェニレンスルフィド樹脂組成物を成形してなる成形体とエポキシ樹脂との複合成形体であって、該成形体の少なくとも一部でエポキシ樹脂との接着面を有する複合成形体。
【発明の詳細な説明】
【０００１】
【発明の属する技術分野】
本発明は、エポキシ樹脂との接着性、冷熱性、低ガス性、低バリ性、流動性が均衡して優れるポリフェニレンスルフィド樹脂組成物および複合成形体に関するものである。
【０００２】
【従来の技術】
ポリフェニレンスルフィド樹脂（以下ＰＰＳ樹脂と略す。）は優れた耐熱性、剛性、寸法安定性、および難燃性などエンジニアプラスチックとしては好適な性質を有していることから、射出成形用を中心として各種電気・電子部品、機械部品および自動車部品などに広く使用されている。
【０００３】
しかしながら、ＰＰＳ樹脂は他のエンジニアリングプラスチックに比べ、他樹脂との接着強度、特にエポキシ樹脂との接着強度が比較的低い。また、靭性に劣るため、低温と高温の繰り返しによる冷熱サイクル、あるいはサーマルショック時にエポキシ樹脂との界面で剥離したり、冷熱時に割れるという問題がある。さらに、射出成形時に発生するガスとバリの発生量が多く、適用が制限されているのが実情である。
【０００４】
このような現状から、ＰＰＳ樹脂のエポキシ樹脂との接着強度、冷熱性、ガス、バリの改良を目的としてこれまでにもいくつかの検討がなされている。
【０００５】
例えば、エポキシ樹脂を配合する方法（特許文献１）、特定のポリエステルを配合する方法（特許文献２）、タルクを配合する方法（特許文献３）が開示されているが、これらは、エポキシ接着性向上の検討が記載されているのみであって、冷熱性、低ガス性、低バリ性に、流動性ついては全く言及されていない。
【０００６】
オレフィン系共重合体を配合する方法（特許文献４〜６）が開示されているが、これらは、靭性、冷熱性の向上の検討が記載されているのみであって、エポキシ接着性、低ガス性、低バリ性については全く言及されていない。
【０００７】
オレフィン共重合体とエポキシ樹脂を配合する方法（特許文献７）が開示されているが、これらは、靭性、冷熱性の向上の検討が記載されているのみであって、低ガス性、低バリ性、流動性については全く言及されていない。
【０００８】
オレフィン共重合体、ガラスフレークおよび無機充填材を配合する方法（特許文献８）が開示されているが、これらは、冷熱性、低ガス性の向上の検討が記載されているのみであって、エポキシ接着性、低バリ性、流動性については全く言及されていない。
【０００９】
有機シラン化合物を配合する方法（特許文献９〜１０）が開示されているが、これらは、靭性、冷熱性、低ガス性、低バリ性の検討が記載されているのみであって、エポキシ接着性については全く言及されていない。
【００１０】
有機シラン、エポキシ樹脂を配合する方法（特許文献１１）が開示されているが、これらは、靭性、冷熱性、低ガス性、低バリ性の検討が記載されているのみであって、エポキシ接着性、低バリ性、流動性については全く言及されていない。
【００１１】
α−オレフィンとα，β−不飽和酸のアルキルエステルを主体としたα−オレフィン共重合体、エポキシ樹脂、ガラス繊維、シラン化合物を配合する方法（特許文献１２）が開示されているが、低バリ性、冷熱性が不十分、かつ、表層が剥離しやすい問題があり、十分といえるものではなかった。
【００１２】
これらの組成物はエポキシ樹脂との接着性、冷熱性、低ガス性、低バリ性、流動性が均衡して優れるといえるものではなかった。
【００１３】
【特許文献１】
特公平６−１０４７７３号公報（第２〜４頁）
【特許文献２】
特許第３１７３１９２号公報（［０００８］〜［００１７］）
【特許文献３】
特許第２８０１７８８号公報（［０００９］〜［００１１］）
【特許文献４】
特公平２−０００３８２号公報（第１〜２頁）
【特許文献５】
特公平４−０２４３８８号公報（第１〜６頁）
【特許文献６】
特公平６−０６２８４９号公報（第２〜４頁）
【特許文献７】
特公平３−０１６９８２号公報（第１〜３頁）
【特許文献８】
特開２００２−１２９０１４号公報（［０００６］〜［０００８］、
［００１９］〜［００２５］、［００３５］、）
【特許文献９】
特開平９−２３５４６７号公報（［０００７］〜［０００８］、
［００１２］）
【特許文献１０】
特開平９−２３５４６８号公報（［０００７］〜［０００８］、
［００２４］〜［００２６］）
【特許文献１１】
特許第２９１３８２７号公報（第２〜４頁）
【特許文献１２】
特開２００２−２３５００２号公報（［０００４］〜［００１９］、
［００２６］〜［００３０］）
【００１４】
【発明が解決しようとする課題】
本発明は、かかる問題点に鑑み、エポキシ樹脂との接着性、冷熱性、低ガス性、低バリ性、流動性が均衡して優れるポリフェニレンスルフィド樹脂組成物および複合成形体を提供することを目的としたものである。
【００１５】
【課題を解決するための手段】
本発明者らは上記課題を解決すべく鋭意検討した結果、有機シラン化合物、オレフィン系樹脂、エポキシ樹脂含有ＰＰＳ樹脂組成物にすることにより、上記問題点が解決されることを見出し、本発明に到達した。
【００１６】
すなわち本発明は、
（１）（Ａ）ポリフェニレンスルフィド樹脂１００重量部に対し、（Ｂ）アルコキシシラン化合物０．１〜５重量部、（Ｃ）エポキシ基、酸無水物基から選ばれる少なくとも１種の官能基を含有するオレフィン系重合体１〜５０重量部、（Ｄ）エポキシ樹脂０．５〜１５重量部、（Ｅ）ガラス繊維１０〜１００重量部を配合してなるポリフェニレンスルフィド樹脂組成物、
（２）（Ｃ）オレフィン系重合体がエポキシ基を含有するオレフィン系重合体である上記（１）記載のポリフェニレンスルフィド樹脂組成物、
（３）（Ｂ）アルコキシシラン化合物がエポキシ基含有アルコキシシラン化合物である上記（１）または（２）記載のポリフェニレンスルフィド樹脂組成物、
（４）さらに、（Ｆ）脂肪酸金属塩、脂肪酸エステル、脂肪酸アミド、エチレンジアミン・ステアリン酸・セバシン酸重縮合物から選ばれる少なくとも１種の添加剤を、（Ａ）ポリフェニレンスルフィド樹脂１００重量部に対して０．０５〜３重量部配合してなる上記（１）〜（４）いずれか記載のポリフェニレンスルフィド樹脂組成物、
（５）（Ａ）ポリフェニレンスルフィド樹脂１００重量部に対し、（Ｇ）エポキシ基、酸無水物基のいずれの官能基も含有しないオレフィン系重合体１〜５０重量部をさらに配合してなる上記（１）〜（４）いずれか記載のポリフェニレンスルフィド樹脂組成物、
（６）上記（１）〜（５）いずれか記載のポリフェニレンスルフィド樹脂組成物を成形してなる成形品とエポキシ樹脂との複合成形品であって、該成形品の少なくとも一部でエポキシ樹脂との接着面を有する複合成形品である。
【００１７】
【発明の実施の形態】
本発明で用いるポリフェニレンスルフィド樹脂（以下ＰＰＳ樹脂と略す。）とは、下記構造式（Ｉ）で示される繰り返し単位を有する重合体であり、
【００１８】
【化１】
2005060454.tif 000002
【００１９】
耐熱性の点から、好ましくは上記構造式で示される繰り返し単位含む重合体を７０モル％以上、より好ましくは９０モル％以上含む重合体である。またＰＰＳはその繰り返し単位の３０モル％以下程度が、下記の構造を有する繰り返し単位等で構成されていてもよい。
【００２０】
【化２】
2005060454.tif 000003
【００２１】
本発明で用いられるＰＰＳの溶融粘度は、溶融混練が可能であれば特に制限はないが、３２０℃、せん断速度１０００ｓｅｃ−１の条件下の測定値として５〜２，０００Ｐａ・ｓ、さらに好ましくは１０〜２００Ｐａ・ｓであるのがよい。
【００２２】
かかる特性を満たすＰＰＳは、特公昭４５−３３６８号公報で代表される製造方法により得られる比較的分子量の小さな重合体を得る方法、或いは特公昭５２−１２２４０号公報や特開昭６１−７３３２号公報に記載される比較的分子量の大きな重合体を得る方法などの公知の方法によって製造できる。
【００２３】
上記により得られたＰＰＳ樹脂は、そのまま使用してもよく、また空気中加熱による架橋／高分子量化、窒素などの不活性ガス雰囲気下或は減圧下での熱処理、また、有機溶媒、熱水、酸水溶液などによる洗浄を施した上で使用することも可能である。
【００２４】
有機溶媒で洗浄する場合、用いる有機溶媒としてはＰＰＳを分解する作用を有しないものであれば特に制限はなく、例えば、Ｎ−メチルピロリドン、ジメチルホルムアルデヒド、ジメチルアセトアミド、１，３−ジメチルイミダゾリジノン、ヘキサメチルホスホラスアミド、ピペラジノン類などの含窒素極性溶媒、ジメチルスルホキシド、ジメチルスルホン、スルホランなどのスルホキシド・スルホン系溶媒、アセトン、メチルエチルケトン、ジエチルケトン、アセトフェノンなどのケトン系溶媒、ジメチルエ−テル、ジプロピルエ−テル、ジオキサン、テトラヒドロフランなどのエ−テル系溶媒、クロロホルム、塩化メチレン、トリクロロエチレン、２塩化エチレン、パ−クロルエチレン、モノクロルエタン、ジクロルエタン、テトラクロルエタン、パ−クロルエタン、クロルベンゼンなどのハロゲン系溶媒、メタノ−ル、エタノ−ル、プロパノ−ル、ブタノ−ル、ペンタノ−ル、エチレングリコ−ル、プロピレングリコ−ル、フェノ−ル、クレゾ−ル、ポリエチレングリコ−ル、ポリプロピレングリコ−ルなどのアルコ−ル・フェノ−ル系溶媒、及びベンゼン、トルエン、キシレンなどの芳香族炭化水素系溶媒などが挙げられる。
【００２５】
洗浄温度についても特に制限はなく、通常、常温〜３００℃程度が選択される。酸水溶液で洗浄する場合、用いる酸としてはＰＰＳを分解する作用を有しないものであれば特に制限はなく、例えば、酢酸、塩酸、硫酸、リン酸、珪酸、炭酸及びプロピル酸などが挙げられる。また、酸無水物基、エポキシ基、イソシアネ−ト基などの官能基含有化合物による活性化などの種々の処理を施した上で使用することも可能である。
【００２６】
本発明で用いる（Ｂ）アルコキシシラン化合物としては、エポキシ基含有アルコキシシラン化合物、アミノ基含有アルコキシシラン化合物、ウレイド基含有アルコキシシラン化合物、イソシアナト基含有アルコキシシラン化合物、メルカプト基含有アルコキシ化合物、水酸基含有アルコキシシラン化合物などが挙げられる。
【００２７】
本発明において（Ｂ）アルコキシシラン化合物は、１種または２種以上で使用することも可能である。
【００２８】
具体例としては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物、
γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物、γ−ウレイドプロピルトリエトキシシラン、γ−ウレイドプロピルトリメトキシシシラン、γ−（２−ウレイドエチル）アミノプロピルトリメトキシシランなどのウレイド基含有アルコキシシラン化合物、γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、γ−イソシアナトプロピルトリクロロシランなどのイソシアナト基含有アルコキシシラン化合物、γ−メルカプトプロピルトリメトキシシラン、γ−メルカプトプロピルトリエトキシシランなどのメルカプト基含有アルコキシシラン化合物、およびγ−ヒドロキシプロピルトリメトキシシラン、γ−ヒドロキシプロピルトリエトキシシランなどの水酸基含有アルコキシシラン化合物などが挙げられる。
【００２９】
好ましいものとしては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物などが挙げられる。
【００３０】
とりわけ好ましいものとしては、γ−グリシドキシプロピルトリメトキシシラン、β−（３，４−エポキシシクロヘキシル）エチルトリメトキシシランが挙げられる。
【００３１】
上記（Ｂ）アルコキシシラン化合物を用いることは、他の必須成分の配合と相俟って冷熱性、低バリ性を高め得る点で好ましい。
【００３２】
上記（Ｂ）アルコキシシラン化合物の配合量は、（Ａ）ＰＰＳ樹脂１００重量部に対して、０．１〜５重量部、好ましくは０．２〜３重量部、より好ましくは０．３〜２重量部である。
【００３３】
配合量が少な過ぎると冷熱性が不十分で、かつバリの発生量が多い傾向にあり、配合量が多過ぎるとガスの発生量が多く、かつ流動性が不十分となる傾向にある。
【００３４】
本発明で用いる（Ｃ）オレフィン系重合体とは、エポキシ基、酸無水物基から選ばれる少なくとも１種の官能基を含有するオレフィン系重合体であり、具体的にはオレフィンを（共）重合した重合体にエポキシ基、酸無水物基から選ばれる少なくとも１種の官能基を有する単量体成分（以下、官能基含有成分と略す。）を導入して得られるオレフィン系（共）重合体（以下変性オレフィン系（共）重合体と称することもある）などが挙げられる。
【００３５】
本発明において（Ｃ）オレフィン系重合体は１種または２種以上で使用することも可能である。
【００３６】
変性オレフィン系（共）重合体にエポキシ基、酸無水物基などの官能基を有する単量体成分を導入するための官能基含有成分の例としては、無水マレイン酸、無水イタコン酸、無水シトラコン酸、エンドビシクロ−（２，２，１）−５−ヘプテン−２，３−ジカルボン酸、エンドビシクロ−（２，２，１）−５−ヘプテン−２，３−ジカルボン酸無水物などの酸無水物基を含有する単量体、アクリル酸グリシジル、メタクリル酸グリシジル、エタクリル酸グリシジル、イタコン酸グリシジル、シトラコン酸グリシジルなどのエポキシ基を含有する単量体が挙げられる。  本発明において（Ｃ）オレフィン系重合体に、導入する上記官能基含有成分以外の部分を構成するオレフィン系重合体部分としては、エチレン、プロピレン、ブテン−１、ペンテン−１、４−メチルペンテン−１、イソブチレンなどのα−オレフィン単独または２種以上を重合して得られる重合体、α−オレフィンとアクリル酸、アクリル酸メチル、アクリル酸エチル、アクリル酸ブチル、メタクリル酸、メタクリル酸メチル、メタクリル酸エチル、メタクリル酸ブチルなどのα，β−不飽和酸およびそのアルキルエステルとの共重合体、カルボン酸金属錯体などのアイオノマーを含有する単量体などが挙げられる。
【００３７】
上記オレフィン系重合体部分の好適な具体例としては、ポリエチレン、ポリプロピレン、エチレン／プロピレン共重合体、エチレン／ブテン−１共重合体、エチレン／アクリル酸メチル共重合体、エチレン／アクリル酸エチル共重合体、エチレン／アクリル酸ブチル共重合体、エチレン／メタクリル酸メチル共重合体、エチレン／メタクリル酸エチル共重合体、エチレン／メタクリル酸ブチル共重合体などが挙げられる。
【００３８】
これらオレフィン系重合体部分に官能基含有成分を導入する方法は特に制限なく、共重合せしめたり、オレフィン重合体にラジカル開始剤を用いてグラフト導入するなどの方法を用いることができる。官能基含有成分の導入量は変性オレフィン重合体全体に対して０．００１〜４０モル％、好ましくは０．０１〜３５モル％の範囲内であるのが適当である。
【００３９】
本発明で特に有用なオレフィン重合体にエポキシ基、酸無水物基などの官能基を有する単量体成分を導入して得られるオレフィン（共）重合体の具体例としては、エチレン／プロピレン−ｇ−メタクリル酸グリシジル共重合体（”ｇ”はグラフトを表す、以下同じ）、エチレン／ブテン−１−ｇ−メタクリル酸グリシジル共重合体、エチレン／アクリル酸グリシジル共重合体、エチレン／メタクリル酸グリシジル共重合体、エチレン／アクリル酸メチル／メタクリル酸グリシジル共重合体、エチレン／メタクリル酸メチル／メタクリル酸グリシジル共重合体、エチレン／プロピレン−ｇ−無水マレイン酸共重合体、エチレン／ブテン−１−ｇ−無水マレイン酸共重合体、エチレン／アクリル酸メチル−ｇ−無水マレイン酸共重合体、エチレン／アクリル酸エチル−ｇ−無水マレイン酸共重合体、エチレン／メタクリル酸メチル−ｇ−無水マレイン酸共重合体、エチレン／メタクリル酸エチル−ｇ−無水マレイン酸共重合体などを挙げることができる。
【００４０】
好ましいものとしては、エチレン／メタクリル酸グリシジル共重合体、エチレン／アクリル酸メチル／メタクリル酸グリシジル共重合体、エチレン／メタクリル酸メチル／メタクリル酸グリシジル共重合体、エチレン／ブテン−１−ｇ−無水マレイン酸共重合体、エチレン／アクリル酸エチル−ｇ−無水マレイン酸共重合体などが挙げられる。
【００４１】
とりわけ好ましいものとしては、エチレン／メタクリル酸グリシジル共重合体、エチレン／アクリル酸メチル／メタクリル酸グリシジル共重合体、エチレン／メタクリル酸メチル／メタクリル酸グリシジル共重合体などが挙げられる。
【００４２】
上記（Ｃ）オレフィン系重合体を用いることは、他の必須成分の配合と相俟って冷熱性を高め得る点で好ましい。
【００４３】
上記（Ｃ）オレフィン系樹脂の配合量は、（Ａ）ＰＰＳ樹脂１００重量部に対して、１〜５０重量部、好ましくは２〜４０重量部、より好ましくは３〜３０重量部である。
【００４４】
配合量が少な過ぎると冷熱性が不十分の傾向にあり、配合量が多過ぎるとガスの発生量が多く、かつ流動性が不十分となる傾向にある。
【００４５】
本発明で用いる（Ｄ）エポキシ樹脂としては、エポキシ基を２個以上含む液体または固体状のものが使用できる。
【００４６】
本発明において（Ｄ）エポキシ樹脂は、１種または２種以上で使用することも可能である。
【００４７】
具体例としては、ビスフェノールＡ、ビスフェノールＦ、ビスフェノールＳ、ビスフェノールＡＦ、ビスフェノールＡＤ、４，４’−ジヒドロキシビフェニル、レゾルシン、サリゲニン、トリヒドロキシジフェニルジメチルメタン、テトラフェニロールエタンこれらのハロゲン置換体およびアルキル基置換体、ブタンジオール、エチレングリコール、エリスリット、ノボラック、グリセリン、ポリオキシアルキレン等のヒドロキシル基を分子内に２個以上含有する化合物とエピクロルヒドリン等から合成されるグリシジルエーテル系、フタル酸グリシジルエステル等のグリシジルエステル系、アニリン、ジアミノジフェニルメタン、メタキシレンジアミン、１，３−ビスアミニメチルシクロヘキサン等の第一または第二アミンとエピクロロヒドリン等から合成されるグリシジルアミン系、等々のグリシジルエポキシ樹脂、エポキシ化大豆油、エポキシ化ポリオレフィン、ビニルシクロヘキセンジオキサイド、ジシクロペンタジエンジオキサイド等々の非グリシジルエポキシ樹脂が挙げられる。
【００４８】
好ましいものとしては、ビスフェノールＡ、ビスフェノールＦ、ビスフェノールＳ、ビスフェノールＡＦ、ビスフェノールＡＤなどのビスフェノール型エポキシ樹脂などが挙げられる。
【００４９】
とりわけ好ましいものとしては、ビスフェノールＡ型エポキシ樹脂が挙げられる。
【００５０】
上記（Ｄ）エポキシ樹脂を用いることは、他の必須成分の配合と相俟ってエポキシ樹脂との接着性を高め得る点で好ましい。
【００５１】
上記（Ｄ）エポキシ樹脂の配合量は、（Ａ）ＰＰＳ樹脂１００重量部に対して、０．５〜１５重量部、好ましくは１〜１３重量部、より好ましくは１．５〜１０重量部である。
【００５２】
配合量が少な過ぎるとエポキシ樹脂との接着性が不十分の傾向にあり、配合量が多過ぎるとガスの発生量が多く、かつ流動性が不十分となる傾向にある。
【００５３】
本発明で用いる（Ｅ）ガラス繊維としては、平均繊維径３〜１５μｍのものであることが好ましく、特に６〜１３μｍのものであることが好ましい。ガラス繊維の質としては、ＳｉＯ２を４５〜７５重量％含有している無アルカリガラス（Ｅガラス）、含アルカリガラス（Ｃガラス）であることが好ましい。
【００５４】
かかるガラス繊維をイソシアネート系化合物、有機シラン系化合物、有機チタネート系化合物、有機ボラン系化合物、エポキシ化合物などのカップリング剤で予備処理して使用することは耐熱性、機械的強度を高める上でより好ましい。ガラス繊維のカップリング剤付着量は０．２〜０．９重量％であることが好ましい。なお、ガラス繊維のカップリング剤付着量は次の方法で決定される。すなわちガラス繊維５ｇを１１０℃で１時間予備乾燥する。ガラス繊維の重量を測定し、６２５℃の雰囲気で１５分処理後、再度ガラス繊維の重量を測定する。６２５℃の処理による重量の減量を、処理前のガラス繊維の重量で徐してパーセント表示したものである。
【００５５】
また、本発明におけるガラス繊維のＰＰＳ樹脂組成物中での繊維長は数平均で５０〜５００μｍ、特に、２００〜４００μｍであることが、機械的強度、流動性を得る上で好ましい。なお、数平均繊維長は、組成物を炭化させた後、走査型電子顕微鏡を用いて繊維を観察し、その中の任意の１０００本の繊維の長さをそれぞれ数平均したものである。
【００５６】
上記（Ｅ）ガラス繊維を用いることは、他の必須成分の配合と相俟って耐熱性、機械的強度、冷熱性を高め得る点で好ましい。
【００５７】
上記（Ｅ）ガラス繊維の配合量は、（Ａ）ＰＰＳ樹脂１００重量部に対して、１０〜１００重量部であり、好ましくは１５〜９０重量部、より好ましくは２０〜８０重量部である。
【００５８】
配合量が少な過ぎると、耐熱性、機械的強度、冷熱性が不十分となる傾向にあり、配合量が多すぎると流動性が不十分となる傾向にある。
【００５９】
本発明においては、さらに（Ｆ）脂肪酸金属塩、脂肪酸エステル、脂肪酸アミド、エチレンジアミン・ステアリン酸・セバシン酸重縮合物から選ばれる少なくとも１種の添加剤を配合することが可能である。
【００６０】
上記（Ｆ）脂肪酸金属塩、脂肪酸エステル、脂肪酸アミド、エチレンジアミン・ステアリン酸・セバシン酸重縮合物としては、ステアリン酸リチウム、ステアリン酸アルミニウム、ステアリン酸カルシウム、モンタン酸カルシウム等の脂肪酸金属塩、エチレングリコールジモンタネート、トリメチロールプロパントリモンタネート、エチレングリコールジステアレート、グリセリントリステアレート、トリメチロールプロパントリステアレート、ペンタエリスリトールテトラステアレート、ジペンタエリスリトールヘキサステアレート、ポリペンタエリスリトールステアレート、ジペンタエリスリトールアジピックステアレート、ジペンタエリスリトールアジピックステアレートオリゴマー等の脂肪酸エステル、ステアリン酸アミド、エリレンビスステアリン酸アミド等の脂肪酸アミド、エチレンジアミン・ステアリン酸・セバシン酸重縮合物などが挙げられる。
【００６１】
好ましいものとしては、エチレングリコールジモンタネート、トリメチロールプロパントリモンタネート、エチレングリコールジステアレート、グリセリントリステアレート、トリメチロールプロパントリステアレート、ペンタエリスリトールテトラステアレート、ジペンタエリスリトールヘキサステアレート、ポリペンタエリスリトールステアレート、ジペンタエリスリトールアジピックステアレート、ジペンタエリスリトールアジピックステアレートオリゴマー等の脂肪酸エステル、エチレンジアミン・ステアリン酸・セバシン酸重縮合物などが挙げられる。
【００６２】
とりわけ好ましいものとしては、エチレングリコールジモンタネート、エチレンジアミン・ステアリン酸・セバシン酸重縮合物が挙げられる。
【００６３】
上記（Ｆ）脂肪酸金属塩、脂肪酸エステル、脂肪酸アミド、エチレンジアミン・ステアリン酸・セバシン酸重縮合物から選ばれる１種以上の添加剤を用いることは、エポキシ樹脂との接着性、成形時の離型性をさらに高める上で好ましい。
【００６４】
上記（Ｆ）脂肪酸金属塩、脂肪酸エステル、脂肪酸アミド、エチレンジアミン・ステアリン酸・セバシン酸重縮合物から選ばれる１種以上の添加剤の配合量は、（Ａ）ＰＰＳ樹脂１００重量部に対して、０．０５〜３重量部であることが好ましく、より好ましくは０．１〜２．５重量部、さらに好ましくは０．２〜２重量部である。
【００６５】
配合量が少な過ぎると、成形時の離型性が不十分となる傾向にあり、配合量が多すぎるとガスの発生量が不十分となる傾向にある。
【００６６】
本発明においては、さらに（Ｇ）エポキシ基、酸無水物基のいずれの官能基も含有しないオレフィン系重合体（以下未変性オレフィン系重合体と称することもある）を配合することが可能である。
【００６７】
上記未変性オレフィン系重合体としては、エチレン、プロピレン、ブテン−１、ペンテン−１、４−メチルペンテン−１、イソブチレンなどのα−オレフィン単独または２種以上を重合して得られる重合体、α−オレフィンとアクリル酸、アクリル酸メチル、アクリル酸エチル、アクリル酸ブチル、メタクリル酸、メタクリル酸メチル、メタクリル酸エチル、メタクリル酸ブチルなどのα，β−不飽和酸およびそのアルキルエステルとの共重合体、カルボン酸金属錯体などのアイオノマーを含有する単量体などが挙げられる。
【００６８】
オレフィン系重合体の好適な具体例としては、ポリエチレン、ポリプロピレン、エチレン／プロピレン共重合体、エチレン／ブテン−１共重合体、エチレン／アクリル酸メチル共重合体、エチレン／アクリル酸エチル共重合体、エチレン／アクリル酸ブチル共重合体、エチレン／メタクリル酸メチル共重合体、エチレン／メタクリル酸エチル共重合体、エチレン／メタクリル酸ブチル共重合体、、エチレン／メタクリル酸共重合体の亜鉛錯体、エチレン／メタクリル酸共重合体のマグネシウム錯体、エチレン／メタクリル酸共重合体のナトリウム錯体などが挙げられる。
【００６９】
上記未変性オレフィン系重合体の配合量は、（Ａ）ＰＰＳ樹脂１００重量部に対して、１〜５０重量部であることが好ましく、２〜４０重量部であることがより好ましく、３〜３０重量部であることがさらに好ましい。
【００７０】
さらに、本発明のＰＰＳ樹脂組成物には本発明の効果を損なわない範囲において、ポリスチレン樹脂、ＡＢＳ樹脂、ポリアミド樹脂、ポリカーボネート樹脂、ポリエチレンテレフタレート樹脂、ポリブチレンテレフタレート樹脂、ポリアセタール樹脂、変性ポリフェニレンエーテル樹脂、ポリサルフォン樹脂、ポリアリルサルフォン樹脂、ポリケトン樹脂、ポリエーテルイミド樹脂、ポリアリレート樹脂、液晶ポリマー、ポリエーテルサルフォン樹脂、ポリエーテルケトン樹脂、ポリチオエーテルケトン樹脂、ポリエーテルエーテルケトン樹脂、ポリイミド樹脂、ポリアミドイミド樹脂、四フッ化ポリエチレン樹脂、熱可塑性ポリウレタン樹脂、ポリアミドエラストマ、ポリエステルエラストマ等の熱可塑性樹脂、ポリアルキレンオキサイドオリゴマ系化合物、チオエーテル系化合物、エステル系化合物、有機リン系化合物などの可塑剤、タルク、カオリン、有機リン化合物、ポリエーテルエーテルケトンなどの結晶核剤、ポリエチレン、ポリプロピレン等のポリオレフィン、シリコーン系化合物などの離型剤、次亜リン酸塩などの着色防止剤、酸化防止剤、熱安定剤、滑剤、紫外線防止剤、着色剤、難燃剤、発泡剤などの通常の添加剤を配合することができる。
【００７１】
本発明で用いられるＰＰＳ樹脂組成物の調製方法は特に制限はないが、原料の混合物を単軸あるいは２軸の押出機、バンバリ−ミキサ−、ニ−ダ−、ミキシングロ−ルなど通常公知の溶融混合機に供給して２８０〜３８０℃の温度で混練する方法などを例として挙げることができる。また、原料の混合順序にも特に制限はなく、全ての原材料を配合後上記の方法により溶融混練する方法、一部の原材料を配合後上記の方法により溶融混練し、さらに残りの原材料を配合し溶融混練する方法、あるいは一部の原材料を配合後単軸あるいは二軸の押出機により溶融混練中にサイドフィーダーを用いて残りの原材料を混合する方法など、いずれの方法を用いてもよい。また、少量添加剤成分については、他の成分を上記の方法などで混練しペレット化した後、成形前に添加して成形に供することももちろん可能である。
【００７２】
本発明のＰＰＳ樹脂組成物は、通常、スパイラルフロー長１５０（ｍｍ）以上、かつ加熱減量３．０（ｗｔ％）以下となるように調製される。なかでもスパイラルフロー長は、１７０（ｍｍ）以上であることが好ましく、１８０（ｍｍ）以上であることがより好ましい。また、加熱減量は２．５（ｗｔ％）以下であることが好ましく、より好ましくは２．０（ｗｔ％）以下であることが低ガス性、流動性を得る上で好ましい。
【００７３】
このような加熱減量、スパイラルフロー長を有するＰＰＳ樹脂組成物は、（Ｅ）成分をＰＰＳ樹脂１００重量部に対し、８０重量部以下程度に、あるいは（Ｃ）成分を３０重量部以下程度に配合することにより得ることができる。
【００７４】
なお、スパイラルフロー長はシリンダー温度３２０℃、金型温度１３０℃、射出圧力１０００（ｋｇ／ｃｍ２）の条件で幅１０（ｍｍ）×厚み１．０（ｍｍ）の試験片形状のものを成形して、流動長を測定したものである。また、加熱減量は樹脂組成物のペレット１０ｇをアルミカップに入れ、１５０℃の雰囲気で１時間予備乾燥する。ペレット重量を測定し、３２０℃の雰囲気で２時間処理後、再度ペレット重量を測定する。３２０℃の処理による重量の減量を処理前のペレットの重量で徐してパーセント表示したのが加熱減量である。
【００７５】
本発明により得られたＰＰＳ樹脂組成物は、射出成形、押出成形、圧縮成形、吹込成形、射出圧縮成形など各種公知の成形法により成形することが可能であり、なかでも射出成形により成形することが好ましい。
【００７６】
本発明により得られたＰＰＳ樹脂組成物は、エポキシ樹脂との接着性、冷熱性、低ガス性、低バリ性、流動性が均衡して優れた樹脂組成物であり、かかる特性を生かしてコネクター、コイルをはじめとする電気電子部品用途、センサー、ＬＥＤ、ランプソケット、抵抗器、リレーケース、小型スイッチ、コイルボビン、コンデンサー、バリコンケース、光ピックアップ、発振子、各種端子板、変成器、プラグ、プリント基板、チューナー、スピーカー、マイクロフォン、ヘッドフォン、小型モーター、磁気ヘッドベース、パワーモジュール、半導体、液晶、ＦＤＤキャリッジ、ＦＤＤシャーシ、モーターブラッシュホルダー、パラボナアンテナ、コンピューター関連部品等に代表されるその他電子部品；発電機、電動機、変圧器、変流器、電圧調整器、整流器、インバーター、継電器、電力用接点、開閉器、遮断機、ナイフスイッチ、他極ロッド、電気部品キャビネットなどの電気機器部品用途、ＶＴＲ部品、テレビ部品、アイロン、ヘアードライヤー、炊飯器部品、電子レンジ部品、音響部品、オーディオ・レーザーディスク・コンパクトディスク等の音声機器部品、照明部品、冷蔵庫部品、エアコン部品、タイプライター部品、ワードプロセッサー部品等に代表される家庭、事務電気製品部品；オフィスコンピューター関連部品、電話器関連部品、ファクシミリ関連部品、複写機関連部品、洗浄用冶具、モーター部品、ライター、タイプライターなどに代表される機械関係部品；顕微鏡、双眼鏡、カメラ、時計等に代表される光学機器、精密機械関連部品；オルタネーターターミナル、オルタネータコネクタ、ＩＣレギレータケース、ライトディヤー用ポテンシオメーターベース、排気ガスバルブ等の各種バルブ、燃料関係・排気系・吸気系各種パイプ、エアーインテークノズルスノーケル、インテークマニホールド、燃料ポンプ、エンジン冷却水ジョイント、キャブレターメインボディ、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキパッド摩耗センサー、エアコン用サーモスタットベース、暖房温風フローコントロールバルブ、ラジエーターモーター用ブラッシュホルダー、ウォーターホンプインペラー、タービンベイン、ワイパーモーター関係部品、デュストリビューター、スタータースイッチ、スターターリレー、トランスミッション用ワイヤーハーネス、ウィンドウォッシャーノズル、エアコンパネルスイッチ基板、燃料関係電磁気弁用コイル、ヒューズ用コネクター、ホーンターミナル、電装部品絶縁板、ステップモーターローター、ランプソケット、ランプリフレクター、ランプハウジング、ブレーキピストン、ソレノイドボビン、エンジンオイルフィルター、イグニッションコイル、点火装置ケース等の自動車・車両関連部品等々、各種用途に有用できるが、なかでも特にエポキシ樹脂との接着面を有するような複合成形体に適しており、とりわけエポキシ樹脂との接着強度、冷熱性の要求される用途に特に適している。エポキシ樹脂との接着面を有する複合成形体は、エポキシ樹脂で封止された複合成形体、あるいは本発明のＰＰＳ樹脂組成物で成形された成形体と同じ素材または異なる素材により成形された成形体をエポキシ樹脂で接着せしめた複合成形体などが挙げられる。エポキシ樹脂と接着せしめるＰＰＳ樹脂組成物からなる成形体は上記組み合わせ成形体であってもよい。また、上記本発明のＰＰＳ樹脂組成物で成形された成形体とエポキシ樹脂との複合成形体は、該成形体の少なくとも一部でエポキシ樹脂との接着面を有しているものであればよいが、全面で接着面を有していてもよい。
【００７７】
【実施例】
以下に実施例を挙げて本発明を更に詳細に説明する。
【００７８】
実施例および比較例の中で述べられるエポキシ接着強度、冷熱性、加熱減量、バリ発生量、スパイラルフロー長は次の方法に従った。
【００７９】
［エポキシ接着強度］
シリンダ温度３２０℃、金型温度１３０℃の条件で成形したＡＳＴＭ１号ダンベル片を２等分して、接着面積が５０ｍｍ２となるようにスペーサ（厚み２．０ｍｍ±０．２ｍｍ）およびエポキシ樹脂（長瀬チバ（株）製、一液型エポキシ樹脂、ＸＮＲ３５０６）を挟んで固定した。これを雰囲気温度１３０℃で３０ｍｉｎの条件で硬化して、歪み速度１ｍｍ／ｍｉｎ、支点間距離８０ｍｍの条件で引張強度を測定し、強度の最大値を接着面積で割った値をエポキシ接着強度とした。
【００８０】
また、上記エポキシ接着試験後の破壊形態はＰＰＳ樹脂自体で破壊したものを○とし、全てＰＰＳ樹脂とエポキシ樹脂との界面で破壊したもの×とした。
【００８１】
エポキシ接着強度の数値が高く、ＰＰＳ樹脂自体で破壊したものほどエポキシ樹脂との接着性に優れていることになる。
【００８２】
［冷熱性］
シリンダー温度３２０℃、金型温度１３０℃の条件で金属ブロックをインサート金属１として用い、ゲート２より樹脂を射出してインサート成形した、図１に示す金属インサートテストピース３を用いた。これを１３０℃×１ｈｒで処理後、−４０℃×１ｈｒで処理することを１サイクルとして、冷熱サイクル処理し、１０サイクル毎に目視によりクラック発生有無を確認した。クラック発生が認められた冷熱サイクル処理数を耐冷熱性とした。数値が高いほど冷熱性に優れていることになる。
【００８３】
図１（ａ）は金属インサートテストピースの上面図であり図１（ｂ）はその側面図である。
【００８４】
４８．６ｍｍ×４８．６ｍｍ×２８．６ｍｍのインサート金属を射出成形にて、樹脂で被覆する（インサート成形）。得られたテストピースは５０ｍｍ×５０ｍｍ×３０ｍｍの直方体であり、モールド肉厚は０．７ｍｍ±０．３ｍｍである。
【００８５】
［加熱減量］
樹脂組成物のペレット１０ｇをアルミカップに入れ、１５０℃の雰囲気で１時間予備乾燥する。ペレット重量を測定し、３２０℃の雰囲気で２時間処理後、再度ペレット重量を測定する。３２０℃の処理による重量の減量を処理前のペレットの重量で徐してパーセント表示したのが加熱減量である。この加熱減量が少ない樹脂組成物ほど、低ガス性に優れる。
【００８６】
［バリ発生量］
シリンダー温度３２０℃、金型温度１３０℃、射出圧力５０ＭＰａの条件で、直径４０ｍｍ×厚み３ｍｍの円盤状試験片の外周部に、金型ガスベント部：幅５ｍｍ×長さ２０ｍｍ×厚み２０μｍを設けたバリ評価用の試験片形状のものを成形して、金型ガスベント部内に発生するバリについて、同ベント部長さ方向のバリ長さを測定したものである。このバリ長さが少ない樹脂組成物ほど、低バリ性に優れる。
【００８７】
［スパイラルフロー長］
シリンダー温度３２０℃、金型温度１３０℃、射出圧力１０００（ｋｇ／ｃｍ２）の条件で幅１０ｍｍ×厚み１．０ｍｍの試験片形状のものを成形して、流動長を測定したものである。この流動長が大きい樹脂組成物ほど、流動性に優れる。
【００８８】
［参考例１（ＰＰＳの製造）］
ＰＰＳ−１の製造
攪拌機付きオートクレーブに水硫化ナトリウム水溶液４．６７ｋｇ（水硫化ナトリウム２５モル）、５０％水酸化ナトリウム２．００ｋｇ（水酸化ナトリウム２５モル）ならびにＮ−メチル−２−ピロリドン（以下ＮＭＰと略す。）８ｋｇを仕込み、撹拌しながら徐々に２０５℃まで昇温し、水３．８ｋｇを含む留出水４．１リットルを除去した。残留混合物に１，４−ジクロロベンゼン３．７５ｋｇ（２５．５モル）ならびにＮＭＰ２ｋｇを加えて、２３０℃で１時間、更に２６０℃で３０分加熱した。反応生成物を温水で５回洗浄し、８０℃で２４時間減圧乾燥して、２３０℃で５時間加熱処理して、ＰＰＳ−１を得た。
【００８９】
ＰＰＳ−２の製造
攪拌機付きオートクレーブに硫化ナトリウム９水塩６．００５ｋｇ（２５モル）、酢酸ナトリウム０．２０５ｋｇ（２．５モル）およびＮＭＰ５ｋｇを仕込み、窒素を通じながら徐々に２０５℃まで昇温し、水３．６リットルを留出した。次に反応容器を１８０℃に冷却後、１，４−ジクロロベンゼン３．７１９ｋｇ（２５．３モル）ならびにＮＭＰ３．７ｋｇを加えて、窒素下に密閉し、２７０℃まで昇温後、２７０℃で２．５時間反応した。冷却後、反応生成物を温水で５回洗浄し、次に１００℃に加熱されＮＭＰ１０ｋｇ中に投入して、約１時間攪拌し続けたのち、濾過し、さらに熱湯で数回洗浄した。これを９０℃に加熱されたｐＨ４の酢酸水溶液２５リットル中に投入し、約１時間攪拌し続けたのち、濾過し、濾過のｐＨが７になるまで約９０℃のイオン交換水で洗浄後、８０℃で２４時間減圧乾燥して、ＰＰＳ−２を得た。
【００９０】
［実施例および比較例で用いた配合材］
（Ａ）ＰＰＳ樹脂：ＰＰＳ−１、ＰＰＳ−２
（Ｂ）有機シラン化合物
シラン−１：γ−グリシドキシプロピルトリメトキシシラン（東レ・ダウコーニング・シリコーン（株）製：ＳＨ６０４０）
シラン−２：β−（３，４−エポキシシクロヘキシル）エチルトリメトキシシラン（信越化学工業（株）製：ＫＢＭ３０３）
（Ｃ）変性オレフィン系重合体
変性−１：エチレン／グリシジルメタクリレート＝８８／１２（重量％）共重合体（住友化学工業製：ＢＦ−Ｅ）。
変性−２：エチレン／メチルアクリレート／グリシジルメタクリレート＝６４／３０／６（重量％）共重合体（住友化学工業製：ＢＦ−７Ｍ）。
【００９１】
（Ｄ）エポキシ樹脂
エポキシ−１：ビスフェノールＡ型エポキシ樹脂（ジャパンエポキシレジン（株）製：エピコート１００９）
（Ｅ）ガラス繊維：無アルカリガラス、繊維径１０μｍ、カップリング剤付着量０．４重量％。日本電気硝子（株）製  Ｔ−７４７ＧＨ。
【００９２】
（Ｆ）添加剤
添加剤−１：エチレンジアミン・ステアリン酸・セバシン酸重縮合物（共栄社化学（株）製：ライトアマイドＷＨ−２５５）
添加剤−２：エチレングリコールジモンタネート（クライアントジャパン（株）製：Ｌｉｃｏｗａｘ  Ｅ）
（Ｇ）未変性オレフィン系重合体
未変性−１：エチレン／ブテン−１＝８２／１８（重量％）共重合体（三井化学（株）製：タフマーＡ４０８５）。
未変性−２：エチレン／エチルアクリレート＝６６／３４（重量％）共重合体（三井デュポンポリケミカル（株）製：エバフレックスＥＥＡ  Ａ７０９）。
【００９３】
実施例１〜１４
前述のようにして用意したＰＰＳ、有機シラン化合物、オレフィン系樹脂、エポキシ樹脂、ガラス繊維を表１に示す割合でドライブレンドした後、３２０℃の押出条件に設定したスクリュー式押出機により溶融混練後ペレタイズした。得られたペレットを乾燥後、射出成形機を用いて、シリンダー温度３２０℃、金型温度１３０℃の条件で射出成形することにより、所定の特性評価用試験片を得た。
得られた試験片およびペレットについて、前述した方法でエポキシ接着強度、冷熱性、加熱減量、バリ発生量、スパイラルフロー長を測定した。その結果を表１に示す。
【００９４】
ここで得られた樹脂組成物および成形体は、エポキシ樹脂との接着性、冷熱性、低ガス性、低バリ性、流動性が均衡して優れ、実用価値の高いものであった。
【００９５】
比較例１〜２
実施例１と同様にして、表２に示す割合でドライブレンド、溶融混練、ペレタイズ、成形、評価を行った。その結果を表２に示す。
【００９６】
変性オレフィン系重合体を用いない場合、特に、冷熱性、低バリ性に劣り、エポキシ樹脂との接着性、冷熱性、低ガス性、低バリ性、流動性が均衡して優れなく、実用レベルではなかった。
【００９７】
比較例３〜４
実施例１と同様にして、表２に示す割合でドライブレンド、溶融混練、ペレタイズ、成形、評価を行った。その結果を表２に示す。
【００９８】
アルコシシラン化合物の配合割合が０．１重量部未満の場合、特に、低バリ性に劣り、エポキシ樹脂との接着性、冷熱性、低ガス性、低バリ性、流動性が均衡して優れなく、実用レベルではなかった。
【００９９】
アルコシシラン化合物の配合割合が５重量部を越える場合、特に、エポキシ樹脂との接着性、低ガス性、流動性に劣り、エポキシ樹脂との接着性、冷熱性、低ガス性、低バリ性、流動性が均衡して優れなく、実用レベルではなかった。
【０１００】
比較例５〜６
実施例１と同様にして、表２に示す割合でドライブレンド、溶融混練、ペレタイズ、成形、評価を行った。その結果を表２に示す。
【０１０１】
変性オレフィン系重合体の配合割合が１重量部未満の場合、特に、低バリ性に劣り、エポキシ樹脂との接着性、冷熱性、低ガス性、低バリ性、流動性が均衡して優れなく、実用レベルではなかった。
【０１０２】
変性オレフィン系重合体の配合割合が５０重量部を越える場合、特に、エポキシ樹脂との接着形態、冷熱性に劣り、エポキシ樹脂との接着性、冷熱性、低ガス性、低バリ性、流動性が均衡して優れなく、実用レベルではなかった。
【０１０３】
比較例７〜８
実施例１と同様にして、表２に示す割合でドライブレンド、溶融混練、ペレタイズ、成形、評価を行った。その結果を表２に示す。
【０１０４】
エポキシ樹脂の配合割合が０．５重量部未満の場合、特に、エポキシ樹脂との接着性に劣り、エポキシ樹脂との接着性、冷熱性、低ガス性、低バリ性、流動性が均衡して優れなく、実用レベルではなかった。
【０１０５】
エポキシ樹脂の配合割合が１５重量部を越える場合、特に、エポキシ樹脂との接着性に劣り、エポキシ樹脂との接着性、冷熱性、低ガス性、低バリ性、流動性が均衡して優れなく、実用レベルではなかった。
【０１０６】
比較例９〜１０
実施例１と同様にして、表２に示す割合でドライブレンド、溶融混練、ペレタイズ、成形、評価を行った。その結果を表２に示す。
【０１０７】
ガラス繊維の配合割合が１０重量部未満の場合、特に、エポキシ樹脂との接着強度に劣り、エポキシ樹脂との接着性、冷熱性、低ガス性、低バリ性、流動性が均衡して優れなく、実用レベルではなかった。
【０１０８】
ガラス繊維の配合割合が１００重量部を越える場合、特に、エポキシ樹脂との接着性、流動性に劣り、エポキシ樹脂との接着性、冷熱性、低ガス性、低バリ性、流動性が均衡して優れなく、実用レベルではなかった。
【０１０９】
【表１】
2005060454.tif 000004
【０１１０】
【表２】
2005060454.tif 000005
【０１１１】
【発明の効果】
本発明のＰＰＳ樹脂組成物および複合成形体は、エポキシ樹脂との接着性、冷熱性、低ガス性、低バリ性、流動性が均衡して優れている。
【図面の簡単な説明】
【図１】図１（ａ）は金属インサートテストピースの上面図であり、図１（ｂ）はその側面図である。
【符号の説明】
１．インサート金属
２．ゲート
３．金属インサートテストピース
【図１】
2005060454.tif 000006